(57)【要約】【課題】半自動のアーク溶接に使用する場合においても燃えにくく、且つ作業性が良好な半自動溶接用シーラーを得る。【解決手段】ゴムを基材とするエマルジョンを主成分とし、防錆油を７〜１３重量％含有して半自動溶接用シーラーとすることで、水分の含有によりアーク溶接を行うに際しての通電性を確保することができ、鉄粉を内在していないので、長期保存においても錆びが発生することがない。【選択図】    図１
2006334653.tif 000002
【特許請求の範囲】
【請求項１】
ゴムを基材とするエマルジョンを主成分とし、防錆油を７〜１３重量％含有したことを特徴とする半自動溶接用シーラー。
【発明の詳細な説明】
【技術分野】
【０００１】
本発明は、自動車修理に際して行われる金属板同士の溶接に使用される塗料に関し、特に半自動のアーク溶接機を使用する半自動溶接において、金属板同士の間に塗布して介在させる半自動溶接用シーラーに関する。
【背景技術】
【０００２】
スポット溶接に使用されるシーラー塗料は、例えばアクリルレジンにカーボン及び鉄粉を含有させて瓶などの容器内に充填したものが使用されている。鉄粉はスポット溶接を行うに際しての通電性を確保するために用いられるものである。
このようなシーラー塗料は、鉄板同士の溶接を行うに際して、図３に示すように、アース電極（図示せず）が接続されている一方の鉄板１上に刷毛等で塗料２を塗布し硬化させた後、この鉄板１上に他方の鉄板３を載置して、他方の鉄板３の反塗布面側から所定の間隔で可動側電極ガン（図示せず）によりスポット溶接４を行うことにより両方の鉄板１，３を溶接固定するものである（スポット溶接を行う具体的な装置は、例えば特許文献１を参照）。
【特許文献１】特開２００１−３４０９７０
【発明の開示】
【発明が解決しようとする課題】
【０００３】
しかしながら上述のシーラー塗料は、鉄粉が含有されているので、鉄粉を均一に分散させるためには、鉄板に塗布する前に容器内で十分に攪拌する必要があり、使用に際して煩雑であった。
また、長時間放置すると、内部の鉄粉にさびが生じたり、鉄粉が沈殿して塗料が固くなるという問題点があった。
【０００４】
特に上述したスポット溶接において、可動側電極ガンを手動で移動させて溶接を行う方式が半自動溶接であるが、半自動によるアーク溶接の場合、溶接面積の範囲が広くなるので溶接温度を高く設定する必要があり、シーラー塗料が燃え易くなるという問題点があった。
【０００５】
本発明は上記実情に鑑みてなされたもので、半自動溶接に使用する場合においても燃えにくく、且つ作業性が良好な半自動溶接用シーラーを提供することを目的としている。
【課題を解決するための手段】
【０００６】
上記目的を達成するため本発明の半自動溶接用シーラーは、ゴムを基材とするエマルジョンを主成分とし、防錆油を７〜１３重量％含有したことを特徴としている。
【発明の効果】
【０００７】
本発明の半自動溶接用シーラーによれば、ゴムを基材とするエマルジョンで構成されているので、防錆油を含有するものであっても半自動のアーク溶接を行うに際して燃え難くすることができる。また、鉄粉を内在していないので、長期保存においても錆びが発生することがない。
【発明を実施するための最良の形態】
【０００８】
本発明の半自動溶接用シーラーの実施の形態の一例について説明する。
半自動溶接用シーラーは、ゴムを基材とするエマルジョンを主成分とし、防錆油を含有して構成されている。すなわち、３０〜４０重量部のゴム基材に対して、６０〜７０重量部の水を混合してエマルジョン化することで半自動溶接用シーラーを得る。半自動溶接用シーラーの粘度は刷毛で塗布可能な程度であり、容器内に充填可能な液体状で構成されている。防錆油は、７〜１３重量％含有され、鉄板面に塗布した場合の錆び止めとしての役目を有している。
また、エマルジョン化により水が含有されているので、アーク溶接を行うに際しての通電性を確保することができる。
【０００９】
ゴムを基材とするエマルジョン（６５％が水分）を主成分とすることで、前記エマルジョンに対して油成分（防錆油）を加えると、分子量の低いゴムに対して水が押し出されて表面に付着することで、燃え難い性質とさせることができる。
【００１０】
半自動溶接用シーラーには、着色のためにカーボン粉を含有してもよい。このカーボン粉も難燃性なので、半自動溶接用シーラーに含有するのに適したものである。
【００１１】
次に、半自動溶接用シーラーの使用例について、図１及び図２を参照しながら説明する。
半自動スポット溶接機械を使用して鉄板同士の溶接を行う場合、一方の鉄板１０に対して他方の鉄板３０に複数の直径５〜１０ｍｍ程度の孔３１を形成し、この孔部分でアーク溶接を行う。
先ず、鉄板１０上の旧塗膜をサンドペーパーで剥して鉄板素地を出す。半自動溶接用シーラーが充填された容器に刷毛の先端を埋浸させることで半自動溶接用シーラーを刷毛に付着させ、溶接を行いたい一方の鉄板１０上に半自動溶接用シーラー２０を塗布する。
次に、他方の鉄板３０を一方の鉄板１０上に重ねることで鉄板間に半自動溶接用シーラー２０を介在させる。
【００１２】
続いて、鉄板１０の端部にマイナス端子を接続し、孔３１に可動用ガンを近づけ、スパークさせることでアーク溶接を行い、孔３１に溶接部４０を盛り上げるように形成して両方の鉄板１０，３０を溶接固定する。この時、孔３１に対応する鉄板１０上は半自動溶接用シーラー２０に被覆されているが、水分を含んで通電性が良好なのでアーク溶接による溶接部４０の形成に支障を来たすことがない。
孔３１の鉄板３０より突出した部分の溶接部４０ａを削って連続する平面（点線で示す）とし、その後に通常の塗装処理を行うことで修理作業を終了する。
【００１３】
この半自動溶接用シーラーによれば、ゴムを基材とするエマルジョンを主成分としているので、分子量の低いゴムに対して水が表面に付着することで燃えにくくすることができ、アーク溶接の際に自動のスポット溶接より高温（１３００度）となる半自動タイプの溶接方法であっても、支障なく使用することができる。
また、難燃性材料を含有することで、アーク溶接を行うに際して塗料部分が燃焼することを更に防止できる。
【実施例】
【００１４】
半自動溶接用シーラーの具体例について説明する。
半自動溶接用シーラーとして、下表の材料及び配合で作成したものを使用した。
この半自動溶接用シーラーを介在させて鉄板同士の溶接を行ったところ、アーク溶接による溶接間隔が３〜４ｃｍ程度に狭まっても、また、５回／分の連発に対しても塗料に燃焼が発生することがなかった。
【００１５】
（表１）
ゴムエマルジョン              １００重量部
防錆油                          １０重量部
【００１６】
ゴムエマルジョンは、ゴム基材をエマルジョン化したもので、６５重量％の水分を含んでいる。
【図面の簡単な説明】
【００１７】
【図１】鉄板同士のアーク溶接（半自動溶接）を行う場合のアーク溶接箇所の斜視説明図である。
【図２】溶接箇所の断面説明図である。
【図３】鉄板同士のスポット溶接を行う場合のスポット溶接箇所の斜視説明図である。
【符合の説明】
【００１８】
１０  鉄板
２０  半自動溶接用シーラー
３０  鉄板
３１  孔
４０  溶接部
【図１】
2006334653.tif 000003
【図２】
2006334653.tif 000004
【図３】
2006334653.tif 000005